(57)【要約】【課題】電子ディスプレイ前面に設置することで不要な外光を除去し、電子ディスプレイのコントラストを向上させる電子ディスプレイ用フィルターを提供する。【解決手段】下記一般式（Ｉ）2004253176.tif 000009〔式（Ｉ）中、Ｒ１  〜Ｒ１８は、それぞれ独立に、水素原子、ハロゲン原子、水酸基、置換基を有していてもよいアルキル基、置換基を有していてもよいアルコキシ基、置換基を有していても良いアリール基又は置換基を有していても良いアリールオキシ基を示す。ここで、ピロール環の窒素原子に金属原子が配位して錯体を形成していても良い。〕で表される拡張ポルフィリン系化合物を含有する層を有することを特徴とする電子ディスプレイ用フィルター。【選択図】      なし【特許請求の範囲】
【請求項１】
下記一般式（Ｉ）
【化１】
2004253176.tif 000008
〔式（Ｉ）中、Ｒ１  〜Ｒ１８は、それぞれ独立に、水素原子、ハロゲン原子、水酸基、置換基を有していてもよいアルキル基、置換基を有していてもよいアルコキシ基、置換基を有していても良いアリール基又は置換基を有していても良いアリールオキシ基を示す。ここで、ピロール環の窒素原子に金属原子が配位して錯体を形成していても良い。〕で表される拡張ポルフィリン系化合物を含有する層を有することを特徴とする電子ディスプレイ用フィルター。
【請求項２】
紫外線吸収剤を含有する層とを積層したことを特徴とする請求項１に記載の電子ディスプレイ用フィルター。
【請求項３】
電子ディスプレイ用フィルターがプラズマディスプレイフィルターであることを請求項１又は２の電子ディスプレイ用フィルター。
【発明の詳細な説明】
【０００１】
【発明の属する技術分野】
本発明は、拡張ポルフィリン系化合物を使用した電子ディスプレイ用フィルター、特にはプラズマディスプレイ用フィルターに関する。詳しくは、電子ディスプレイの前面に設け、電子ディスプレイの発光強度を弱めずに外光を低減することにより電子ディスプレイのコントラストを向上できる電子ディスプレイ用フィルターに関する。電子ディスプレイ用としては、ＣＲＴ（ブラウン管）、液晶ディスプレイ、有機又は無機ＥＬディスプレイ、ＦＥＤ（フィールドエミッション）を挙げることができるが、電気によって光を放射或いは反射することで文字や画像を表示するものであればこれらに限定されるものではない。
【０００２】
【従来の技術】
近年、大型の壁掛けテレビをはじめ種々の電子機器の表示パネルとしてプラズマディスプレイ、ＣＲＴ、蛍光表示管、電界放射型ディスプレイ、液晶ディスプレイ等の電子ディスプレイが使用され、その需要が増大し、今後もその数は益々増加するものと考えられる。
【０００３】
プラズマディスプレイ等の電子ディスプレイでは、ディスプレイ表面の反射率が大きいため、電子ディスプレイで反射した外光が表示の黒部分を白っぽくしてしまい、良好なコントラストが得られない。そこで、この不要な外光の反射成分を除去する為、電子ディスプレイの前面にフィルターが設けられている。
しかしながら、不要な外光の反射成分を除去する機能を持たせた従来のこの種のフィルターは、もっぱら透過率を低下させることにより、不要な外光を吸収又はカットする構造であるため、同時に電子ディスプレイの発光もカットしてしまうことになる。その為、コントラストの向上の効果が低く、又電子ディスプイレイの発光輝度も低下させてしまうという問題があった。
【０００４】
一方、拡張ポルフィリン系化合物及びその製造方法についてはすでに知られているが（特許文献１参照）、その用途としては光記録媒体として用いることができることが知られているのみである（特許文献２参照）。
【０００５】
【特許文献１】
特開２００１−３５４６７３号公報
【特許文献２】
国際特許公開２００２／１６１４４号公報
【０００６】
【発明が解決しようとする課題】
本発明は、電子ディスプレイ前面に設置することで不要な外光を除去し、電子ディスプレイのコントラストを向上させる電子ディスプレイ用フィルターを提供することを課題とするものである。
【０００７】
【課題を解決するための手段】
本発明者らは、上記課題を解決するために鋭意検討した結果、特定の拡張ポルフィリン系化合物を電子ディスプレイフィルターに含有させることにより、上記目的が達成できることを見出し、本発明を完成することに至った。すなわち、本発明の要旨は、下記一般式（Ｉ）
【０００８】
【化２】
2004253176.tif 000002
【０００９】
〔式（Ｉ）中、Ｒ１  〜Ｒ１８は、それぞれ独立に、水素原子、ハロゲン原子、水酸基、置換基を有していてもよいアルキル基、置換基を有していてもよいアルコキシ基、置換基を有していても良いアリール基又は置換基を有していても良いアリールオキシ基を示す。ここで、ピロール環の窒素原子に金属原子が配位して錯体を形成していても良い。〕で表される拡張ポルフィリン系化合物を含有する層を有することを特徴とする電子ディスプレイ用フィルターに存する。
【００１０】
【発明の実施の形態】
以下に本発明を詳細に説明する。
本発明は、以下の内容を特徴とする。
１、下記一般式（Ｉ）
【００１１】
【化３】
2004253176.tif 000003
【００１２】
〔式（Ｉ）中、Ｒ１  〜Ｒ１８は、それぞれ独立に、水素原子、ハロゲン原子、水酸基、置換基を有していてもよいアルキル基、置換基を有していてもよいアルコキシ基、置換基を有していても良いアリール基又は置換基を有していても良いアリールオキシ基を示す。ここで、ピロール環の窒素原子に金属原子が配位して錯体を形成していても良い。〕で表される拡張ポルフィリン系化合物を含有する層を有することを特徴とする電子ディスプレイ用フィルター。
【００１３】
２、  紫外線吸収剤を含有する層とを積層したことを特徴とする上記１に記載の電子ディスプレイ用フィルター。
３、  電子ディスプレイ用フィルターがプラズマディスプレイフィルターであることを上記１又は２の電子ディスプレイ用フィルター。
（拡張ポルフィリン系化合物）
一般式（Ｉ）における置換基Ｒ１〜Ｒ１８としては、水素原子；フッ素原子、塩素原子、臭素原子等のハロゲン原子；水酸基；置換基を有していても良い、メチル基、エチル基、プロピル基、ブチル基、ペンンチル基、ヘキシル基、ヘプチル基、オクチル基、デシル基、ウンデシル基、ドデシル基、トリデシル基、ペンタデシル基、シクロプロピル基、シクロブチル基、シクロペンチル基、シクロヘキシル基、４−メチルシクロヘキシル基、４−エチルシクロヘキシル基等の炭素数１〜２０の直鎖、分岐鎖もしくは環状のアルキル基；置換基を有していても良い、メトキシ基、エトキシ基、プロポキシ基、ブトキシ基、ペンンチルオキシ基、ヘキシルオキシ基、ヘプチルオキシ基、オクチルオキシ基、デシオキシ基、ウンデシルオキシ基、ドデシルオキシ基、トリデシルオキシ基、ペンタデシルオキシ基等の炭素数１〜２０の直鎖もしくは分岐鎖アルコキシ基；置換基を有していても良い、フェニル基又はナフチル基等の炭素数６〜１２のアリール基；又は、置換基を有していても良い、フェノキシ基又はナフチルオキシ基等の炭素数６〜１２のアリールオキシ基が挙げられる。
【００１４】
ここで、上記アルキル基及びアルコキシ基の置換基としては、ヒドロキシ基；フッ素原子、塩素原子、臭素原子等のハロゲン原子；メトキシ基、エトキシ基、プロポキシ基、ブトキシ基、ペンンチルオキシ基、ヘキシルオキシ基、ヘプチルオキシ基、オクチルオキシ基等の炭素数１〜８のアルコキシ基；及び、置換されていても良いアリール基が挙げられ、上記アリール基及びアリールオキシ基の置換基としては、フッ素原子、塩素原子、臭素原子等のハロゲン原子；メチル基、エチル基、プロピル基、ブチル基、ペンンチル基、ヘキシル基、ヘプチル基、オクチル基、デシル基等の炭素数１〜１０のアルキル基；及び、メトキシ基、エトキシ基、プロポキシ基、ブトキシ基、ペンンチルオキシ基、ヘキシルオキシ基、ヘプチルオキシ基、オクチルオキシ基、デシルオキシ基等の炭素数１〜１０のアルコキシ基が挙げられる。
【００１５】
これらのうち、Ｒ１〜Ｒ１８として好ましくは、水素原子、置換基を有していても良いアルキル基又は置換基を有していて良いアリール基であり、更に好ましくは、Ｒ１〜Ｒ１８のうちＲ１、Ｒ４、Ｒ７、Ｒ１０、Ｒ１３及びＲ１６が置換基を有していても良いシクロアルキル基又は置換基を有していても良いアリール基であり、Ｒ２、Ｒ３、Ｒ５、Ｒ６、Ｒ８、Ｒ９、Ｒ１１、Ｒ１２、Ｒ１４及びＲ１５が水素原子の組み合わせの場合である。上記シクロアルキル基のうち好ましくはシクロヘキシル基であり、上記アリール基のうち好ましくは少なくとも２位及び６位に置換基を有する置換フェニル基又は９−アントラセニル基である。前記少なくとも２位及び６位に置換基を有する置換フェニル基の２位及び６位の置換基としては、フッ素原子、塩素原子、臭素原子、沃素原子、炭素数１〜４のアルキル基又は炭素数１〜４のアルコキシ基が挙げられ、少なくとも２位及び６位に置換基を有する置換フェニル基の特に好ましい具体例としては、２，６−ジフルオロフェニル基、２，３，６−トリフルオロフェニル基、２，４，６−トリフルオロフェニル基、２，３，４，５，６−ペンタフルオロフェニル基、２，６−ジクロロフェニル基、２，３，６−トリクロロフェニル基、２，４，６−トリクロロフェニル基、２，３，４，５，６−ペンタクロロフェニル基、２，６−ジメチルフェニル基、２，４，６−トリメチルフェニル基又は９−アントラセニル基が挙げられる。
【００１６】
又、上記一般式（Ｉ）で表される化合物に配位する金属原子としては、周期律表の２属、３属、４属、８属、９属、１０属、１１属、１２属、１３属、１４属又は１５属に属する元素から選ばれる、２価の金属原子、３価金属原子、４価金属原子又はオキシ金属原子が挙げられる。その具体例として、２価の金属原子としては、Ｃｕ，Ｚｎ，Ｆｅ，Ｃｏ，Ｎｉ，Ｒｕ，Ｒｄ，Ｐｄ，Ｍｎ，Ｓｎ，Ｍｇ，Ｔｉ等が挙げられ、３価の金属原子としては、Ａｌ，Ｇａ，Ｉｎ，Ｆｅ，Ｒｕ等が挙げられ、４価金属原子としては、Ｓｉ，Ｇｅ，Ｔｉ，Ｓｎ，Ｓｉ，Ｇｅ，Ｍｎ，Ｓｎ等が挙げられ、オキシ金属原子としては、ＶＯ，ＭｎＯ，ＴｉＯ等が挙げられる。
【００１７】
上記金属原子はピロール環形成する１つ又は複数の窒素原子に配位し、更には、ハロゲン原子、水酸基又はアルコキシ基等の配位可能基で置換されていても良い。上記金属原子のうち、特に好ましくはＺｎである。
上述の一般式（Ｉ）で表される拡張ポルフィリン系化合物の代表例を次に示す。
【００１８】
【化４】
2004253176.tif 000004
【００１９】
上記一般式（Ｉ）で表される拡張ポルフィリン系化合物は、例えば、特開２００１−３５４６７３号報等に記載の方法あるいはそれらに準じて、ピロール類とアルデヒド類を縮合することにより製造することが出来る。
（電子ディスプレイ用フィルター）
本発明の電子ディスプレイ用フィルターは、上記一般式（Ｉ）で表される化合物を含有する層を有することを特徴とする。
【００２０】
ここで、コントラスト向上は、電子ディスプレイの前面にフィルターを設置することにより、電子ディスプレイからの発光を良く透過させる一方で、電子ディスプレイ画面表面で反射した蛍光灯等の外光の反射光を透過させないことにより達成でき、具体的には、電子ディスプレイの緑色発光をよく透過させ、３波長発光型蛍光灯Ｆ１０の５４５ｎｍ付近の緑色発光をより多く吸収することにより達成できることを見出した。本発明の拡張ポルフィリン系化合物（Ｉ）を含有した電子ディスプレイ用フィルターは、５２５ｎｍと５４５ｎｍの透過率差が大きいため、コントラスト向上に効果が大である。
【００２１】
本発明の電子ディスプレイ用フィルターは、コントラスト向上の効果の観点から、５４５ｎｍの透過率が５２５ｎｍの透過率に対して５％以上、好ましくは６％以上、更には７％以上低いのが好ましい。
上記一般式（Ｉ）で表される拡張ポルフィリン系化合物を含有する層は、各種樹脂に直接溶解あるいは分散させて得られた拡張ポルフィリン系化合物を含有する樹脂を、射出成形、Ｔ  ダイ成形、カレンダー成形あるいは圧縮成形などの成形技術を用いて成形、フィルム化し、必要に応じて他の透明基板と張り合わせて製造することや、透明基板を構成する樹脂シート又はフィルムに染着させる、もしくは、樹脂シート又はフィルムに染着させて他の透明基板と張り合わせて製造すること、さらには、フィルムあるいはシート等に成形された透明基板に、一般式（Ｉ）の拡張ポルフィリン系化合物を含む塗工液を塗布する等により製造することができるが、このうち、透明基板上に塗工液を塗布する方法が好ましい。
【００２２】
上記透明基板の材質としては、実質的に透明であって、吸収、散乱が大きくない材料であれば特に制限はない。具体的な例としては、ガラス、ポリオレフィン樹脂、非晶質ポリオレフィン樹脂、ポリエステル樹脂、ポリカーボネート樹脂、ポリ（  メタ）  アクリル酸エステル樹脂、ポリスチレン、ポリ塩化ビニル、ポリ酢酸ビニル、ポリアリレート樹脂、ポリエーテルサルホン樹脂等を挙げることができる。これらの中では、特に非晶質ポリオレフィン樹脂、ポリエステル樹脂、ポリカーボネート樹脂、ポリ（  メタ）  アクリル酸エステル樹脂、ポリアリレート樹脂、ポリエーテルサルホン樹脂等が好ましい。上記の樹脂には、一般的に公知である添加剤、耐熱老化防止剤、滑剤、帯電防止剤等を配合することができる。また、上記樹脂は、公知の射出成形、Ｔ  ダイ成形、カレンダー成形、圧縮成形等の方法や、有機溶剤に溶融させてキャスティングする方法などを用い、フィルムまたはシート（  板）  に成形される。その厚みとしては、目的に応じて１０μｍ  〜５ｍｍ  の範囲が望ましい。かかる透明基板を構成する基材は、未延伸でも延伸されていても良い。また、他の基材と積層されていても良い。更に、該透明基板は、コロナ放電処理、火炎処理、プラズマ処理、グロー放電処理、粗面化処理、薬品処理等の従来公知の方法による表面処理や、アンカーコート剤やプライマー等のコーティングを施しても良い。
【００２３】
塗工液は、一般式（Ｉ）の拡張ポルフィリン系化合物をバインダーと共に有機溶剤に溶解させる方法、又は粒径０．１  〜３μｍ  に微粒化した拡張ポルフィリン系化合物を、必要に応じ分散剤を用い、バインダーと共に溶剤に分散させる方法により調製される。このとき溶剤に溶解又は分散される拡張ポルフィリン系化合物、バインダー及び分散剤の塗工液に対する含有量は０．５〜５０重量％で、拡張ポルフィリン系化合物、バインダー及び分散剤の中で拡張ポルフィリン系化合物が占める割合は０．０５〜５０重量％、好ましくは０．１〜２０重量％である。
【００２４】
必要に応じて使用される分散剤としては、ポリビニルブチラール樹脂、フェノキシ樹脂、ロジン変性フェノール樹脂、石油樹脂、硬化ロジン、ロジンエステル、マレイン化ロジン、ポリウレタン樹脂等が挙げられる。その使用量は、拡張ポルフィリン系化合物に対して０．５〜１５０重量倍、好ましくは０．５〜２０重量倍である。
【００２５】
使用されるバインダーとしては、ポリメチルメタクリレート樹脂、ポリエチルアクリレート樹脂等のアクリレート系樹脂、ポリカーボネート樹脂、エチレンービニルアルコール共重合樹脂、エチレンー酢酸ビニル共重合樹脂、ＡＳ樹脂、ポリエステル樹脂、塩酢ビ樹脂、ポリビニルブチラール樹脂、ＰＶＰＡ、ポリスチレン系樹脂、フェノール系樹脂、フェノキシ系樹脂、ポリスルフォン、ナイロン、セルロース系樹脂、酢酸セルロース系樹脂等が挙げられる。その使用量は拡張ポルフィリン系化合物に対して、１０〜５００重量倍、好ましくは５０〜３５０重量倍である。
【００２６】
一般式（Ｉ）の拡張ポルフィリン系化合物を含む塗工液のコーティングは、ディッピング法、フローコート法、スプレー法、バーコート法、グラビアコート法、ロールコート法、プレードコート法及びエアーナイフコート法等の公知の塗工方法でコーティングされる。このとき膜厚は、０．１〜３０μｍ、好ましくは０．５〜１０μｍとなるようコーティングされる。
【００２７】
本発明の電子ディスプレイ用フィルターには、上記一般式（Ｉ）で表される拡張ポルフィリン系化合物含有層に紫外線吸収剤を共存させるか、上記一般式（Ｉ）で表される拡張ポルフィリン系化合物含有層の他に紫外線吸収剤含有層を積層させるのが好ましい。
上記紫外線吸収剤としては、有機系紫外線吸収剤及び無機系紫外線吸収剤のいずれもが使用出来る。有機系紫外線吸収剤としては、２−（２’−ヒドロキシ−５’−ｔ−ブチルフェニル）ベンゾトリアゾール、２−（２’−ヒドロキシ−３’，５’−ジ−ｔ−ブチルフェニル）ベンゾトリアゾール等のベンゾトリアゾール系化合物、２−ヒドロキシ−４−メトキシベンゾフェノン、２−ヒドロキシ−４−ｎ−オクチルオキシベンゾフェノン等のベンゾフェノン系化合物、フェニルサルシレート、４−ｔ−ブチルフェニルサルシレート、２，５−ｔ−ブチル−４−ヒドロキシ安息香酸ｎ−ヘキサデシルエステル、２，４−ジ−ｔ−ブチルフェニル−３’，５’−ジ−ｔ−ブチル−４’−ヒドロキシベンゾーエート等のヒドロキシベンゾエート系化合物等を挙げることが出来る。無機系紫外線吸収剤としては、酸化チタン、酸化亜鉛、酸化セリウム、酸化鉄、硫酸バリウム等を挙げることが出来る。
【００２８】
紫外線吸収剤としては、５０％透過率での波長が３５０〜４２０ｎｍが好ましく、より好ましくは３６０ｎｍ〜４００ｎｍであり、３５０ｎｍより低波長では、紫外線遮断能が弱く、４２０ｎｍより高波長では着色が強くなり好ましくない。
紫外線吸収剤含有樹脂層に用いられる樹脂としては、前記の一般式（Ｉ）で表される拡張ポルフィリン系化合物のバインダーとして挙げた樹脂等のバインダー樹脂として一般的なものを使用することが出来る。この場合、一般式（Ｉ）で表される拡張ポルフィリン系化合物含有層に紫外線吸収剤を共存させる方法より、紫外線吸収層を積層する方が耐光性向上効果が遥かに大である。積層方法としては、一般式（Ｉ）で表される拡張ポルフィリン系化合物を含有する層に接して積層しても良いし、一般式（Ｉ）で表される拡張ポルフィリン系化合物を含有する層を塗布した透明基板の一般式（Ｉ）表される拡張ポルフィリン系化合物を含有する層と反対側に積層しても良い。このとき紫外線吸収剤を含有層の膜厚は、０．１〜３０μｍ、好ましくは０．５〜１０μｍとなるように積層する。又、紫外線吸収剤含有層を塗布して形成する代わりに、市販の紫外線カットフィルターを積層して使用しても良い。この様なフィルターとしては、シャープカットフィルターＳＣ−３８、ＳＣ−３９、ＳＣ−４０（富士写真フィルム（株）製）やアクリプレンＨＢＳ、ＨＢＥ、ＨＢＣ（三菱レーヨン（株））等を挙げることが出来る。
【００２９】
さらに、上記電子ディスプレイ用フィルターには、必要に応じて、酸化防止剤等を含有する層を設けることが出来る。酸化防止剤としては、フェノール系酸化防止剤及びリン系酸化防止剤等を挙げることが出来る。酸化防止剤を紫外線吸収剤と併用することによりより効果が大となる。紫外線吸収剤によって遮断しきれなかった紫外光によるか、又は可視光線による色素の活性化により生じる系色素のラジカルを酸化防止剤が不活性化することにより、色素の耐光性が向上するものと考えられる。
【００３０】
本発明の電子ディスプレイ用フィルター、特にプラズマディスプレイ用フィルターにおいては、一般式（Ｉ）で表される拡張ポルフィリン系化合物の他に、色調調節用、色純度改善用、又は色再現範囲拡大用色素として下記一般式（ＩＩ）で表されるピラゾール系メチン化合物、一般式（ＩＩＩ）で表されるピラゾール系スクアリリウム化合物、又は、一般式（ＩＶ）で表されるピラゾール系スクアリリウム化合物を含有させることが出来る。
【００３１】
【化５】
2004253176.tif 000005
【００３２】
〔式中、Ｒ１９は、水素原子、置換基を有していても良いアルキル基又は置換基を有していても良いアリール基を示し、Ｒ２０は、水素原子、置換基を有していても良いアミノ基、置換基を有していてもよいアルキル基、置換基を有していてもよいアルコキシ基、置換基を有していても良いアリール基、置換基を有していても良いアルコキシカルボニル基又は置換基を有していても良いアリールオキシカルボニル基を示し、Ｒ２１は、水素原子、置換基を有していても良いアルキル基又は置換基を有していても良いアリール基を示し、Ｙは−Ｏ−又は−ＮＨ−基を表す。〕
【００３３】
【化６】
2004253176.tif 000006
【００３４】
〔式中、Ｒ２２は、水素原子、置換基を有していても良いアルキル基又は置換基を有していても良いアリール基を示し、Ｒ２３は、水素原子、置換基を有していても良いアルキル基、置換基を有していてもよいアルコキシ基、置換基を有していても良いアリール基、置換基を有していても良いアミノ基、置換基を有していても良いアルコキシカルボニル基又は置換基を有していても良いアリールオキシカルボニル基を示し、Ｚは−Ｏ−又は−ＮＨ−基を示す。〕
【００３５】
【化７】
2004253176.tif 000007
【００３６】
〔式中、Ｒ２４は、ハロゲン原子、置換基を有していても良いアルキル基、置換基を有していても良いアルコキシ基又は−ＮＨ−Ｘ−Ｒ２５（Ｘは、ＣＯ又はＳＯ２を表し、Ｒ２５は有機残基を表す。）を表し、ｍは、１〜４の整数をｎは０〜４の整数を表す。〕。
上記一般式（ＩＩ）で表されるピラゾールメチン系化合物を用いることにより、３８０〜４２０ｎｍ近辺の青〜青紫を選択的に効率的に吸収することができ、一方他の波長領域での吸収はほとんどないので、本発明の一般式（Ｉ）で表される拡張ポルフィリン系化合物に併用することにより、色純度の高いプラズマディスプレイ用フィルターを得ることが出来る。
【００３７】
一方、上記一般式（ＩＩＩ）で表されるピラゾール系スクアリリウム化合物は、青と緑との谷間である４８０ｎｍ〜５２０ｎｍ近辺の光を有効に吸収しながら、原色の青や緑の蛍光体発光を阻害することがないので、本発明の一般式（Ｉ）で表される拡張ポルフィリン系化合物に併用して用いることにより、色純度の高いディスプレイパネル用フィルターが得られる。
【００３８】
さらに、上記一般式（ＩＶ）で表されるビフェニル系スクアリリウム化合物は、赤と緑との谷間である  ５６０ｎｍ〜６１０ｎｍ近辺の光を有効に吸収しながら、原色の緑や赤の蛍光体発光を阻害することがないので、プラズマディスプレイより発光してくるネオン光を有効にカットでき、本発明の一般式（Ｉ）で表される拡張ポルフィリン系化合物に併用して用いることにより、色純度の高いディスプレイパネル用フィルターが得られる。
【００３９】
上記一般式（ＩＩ）、一般式（ＩＩＩ）及び一般式（ＩＶ）で表される化合物の好ましい具体例としては、それぞれ、ＷＯ  ０２／２０６７１公報の一般式（ＩＩ）、一般式（ＩＩＩ）、一般式（Ｉ）を挙げることが出来、、好ましい具体例としては、それぞれ、ＩＩ−１〜ＩＩ−９、ＩＩＩ−１〜ＩＩＩ−８、Ｉ−１〜Ｉ−５６を挙げることが出来る。
【００４０】
また、上記一般式（ＩＩ）、一般式（ＩＩＩ）又は一般式（ＩＶ）で表される化合物は、一般式（Ｉ）で表される化合物含有層に共存させても良いが、別層として積層させても良い。積層体の形成方法としては、上述で記載したような塗工液を塗布し積層する方法、又はそれぞれ透明基板上に層を形成させた上でそれらを貼り合わせる方法等が挙げられる。
【００４１】
又、上記機能性フィルターの機能を更に高めるため、上記一般式（ＩＩ）、（ＩＩＩ）又は（ＩＶ）で表される化合物の他に黄色光、赤色光、青色光等の可視光を吸収する公知のアントラキノン系、アゾ系、フタロシアニン系、ピロメテン系、シアニン系、スクアリリウム系、メチン系、テトラアザポルフィリン系等の色素を添加することができる。
【００４２】
さらに、本発明のディスプレイ用フィルターは、近赤外線吸収層や電磁波カット層、表面への蛍光灯などの外光の写り込みを防止する反射防止層、ぎらつき防止（  ノングレア）  層を等を任意に組み合わせて有するものである。これらの各層の膜厚は、それぞれ、０．１  〜３０μｍ  、好ましくは０．５  〜１０μｍ  となるように積層する。
【００４３】
近赤外線吸収層は、ディスプレイから放射される近赤外線によるリモコンや伝送系光通信における誤動作を防止する目的でディスプレイの前面に設置する。近赤外線光のカット領域は特に問題になる波長としてリモコンや伝送系光通信に、８００  〜１０００ｎｍであり、その領域に吸収を有する近赤外線吸収物質を使用する。この近赤外線吸収物質しては、ニトロソ化合物及びその金属錯塩、シアニン系化合物、ジチオールニッケル錯塩系化合物、アミノチオールニッケル錯塩系化合物、フタロシアニン系化合物、トリアリルメタン系化合物、イモニウム系化合物、ジイモニウム系化合物、ナフトキノン系化合物、アントラキノン系化合物、アミノ化合物、アミニウム塩系化合物の近赤外線吸収色素、あるいは、カーボンブラックや、酸化インジウムスズ、酸化アンチモンスズなどの近赤外線吸収化合物を、単独又は組み合わせて使うことができる。
【００４４】
電磁波カット層は、金属酸化物等の蒸着あるいはスパッタリング方法等が利用できる。通常は酸化インジウムスズ（ＩＴＯ）  が一般的であるが、誘電体層と金属層を基材上に交互にスパッタリング等で積層させることで１０００ｎｍ以上の光をカットすることもできる。誘電体層としては酸化インジウム、酸化亜鉛などの透明な金属酸化物等であり、金属層としては銀あるいは銀−  パラジウム合金が一般的であり、通常、誘電体層よりはじまり３  層、５  層、７  層あるいは１１層程度積層する。基材は、該フィルターをそのまま利用しても良いし、樹脂フィルムあるいはガラス上に蒸着あるいはスパッタリング後に、該フィルターと貼り合わせても良い。
【００４５】
反射防止層は、表面の反射を抑えてフィルターの透過率を向上させるために、金属酸化物、フッ化物、ケイ化物、ホウ化物、炭化物、窒化物、硫化物等の無機物を、真空蒸着法、スパッタリング法、イオンプレ−ティング法、イオンビームアシスト法等で単層あるいは多層に積層させる方法、アクリル樹脂、フッ素樹脂などの屈折率の異なる樹脂を単層あるいは多層に積層させる方法等がある。また、反射防止処理を施したフィルムを該フィルター上に貼り付けることもできる。
【００４６】
ノングレア層は、フィルターの視野角を広げる目的で、透過光を散乱させるために、シリカ、メラミン、アクリル等の徴粉体をインキ化して、表面にコーティングする方法などを用いることができる。インキの硬化は、熱硬化あるいは光硬化を用いることができる。また、ノングレア処理をしたフィルムを該フィルター上に貼り付けることもできる。更に必要であればハードコート層を設けることもできる。
【００４７】
本発明のディスプレイ用フィルターの最外層に粘着剤層を設けることによりフィルターがディスプレイと一体形成され、プラズマディスプレイ等のディスプレイの薄肉化が可能となる。この際の粘着剤層の厚みは、通常、５  〜１００  μｍ  、好ましくは１０〜５０μｍ  である。但し、ディスプレイ自体の表面が高温になるので、加熱によりガスが発生するような粘着剤は好ましくない。
【００４８】
具体的には、ポリアクリル酸アルキルエステル系等のポリマー系粘着剤、又はスチレンブタジエンラバー、天然ゴム等のゴム系粘着剤を、ハロゲン系、アルコール系、ケトン系、エステル系、エ−  テル系、脂肪族炭化水素系、芳香族炭化水素系等の有機溶剤を単独又は複数混合した溶剤系に分散又は溶解して粘度を調整したものをディッピング法、フロ−  コート法、スプレー法、バーコート法、グラビアコート法、ロールコート法、プレードコート法及びエアーナイフコ−  ト法等の塗工方法で塗工し、その後溶剤を乾燥させ、粘着剤層とする。
【００４９】
また、プラズマディスプレイにフィルターを貼着時、プラズマディスプレイの表面とフィルターとの間に気泡が入ると画像が歪んだり、見にくくなったりする等、実用上の大きな問題となるので気泡の巻き込みには十分に注意する必要がある。
さらにフィルターの縁綾部の粘着剤層と剥離フィルムとの間に、粘着剤層を設けない部分を形成したり、非粘着性のフィルムを挟む等して非粘着部分を形成し、剥離開始部とすれば貼着時の作業がやりやすい。
【００５０】
上記ディスプレイパネル用フィルターは単独はもちろん、さらに透明のガラスや他の透明樹脂板等と貼り合わせた積層体として用いることにより、ディスプレイから取り外し可能なフィルターとすることもできる。
【００５１】
【実施例】
以下に、実施例により本発明の実施態様を説明するが、本発明は以下の実施例に限定される物ではない。
実施例１
ポリエチレンテレフタレート製フィルム（三菱化学ポリエステルフィルム社製ＰＥＴ  フィルム「Ｔ  １００Ｅ  」、厚み１００μｍ  ）に、一般式（Ｉ）のＮＯ．Ｉ−３  の拡張ポリフィリン系化合物  の０．００２ｇ、１，３−ビス〔２−（２−エチルヘキサノイルアミノ）−４，６−ジヒドロキシフェニル〕シクロブテンジイリウム−２，４−ジオラート（ＷＯ０２／２０６７１号公報記載のＮＯ．Ｉ−９のスクアリリウム系化合物）０．００４５ｇ、ＰＹＬ３Ｇ（三菱化学製色素）０．０２２５ｇ、トルエン３．８８１ｇ、ジメトキシエタン４．２２７ｇ、及びアクリル系樹脂（ダイヤナールＢＲ−８０；三菱レーヨン（株）製）の３０％ジメトキシエタン溶液１１．０６７ｇを混合溶解し、バーコーター（ＮＯ．１２；江藤器械（株）製）で塗工し、電子ディスプレイ用フィルターを得た。
【００５２】
この電子ディスプレイ用フィルターの透過率を日立分光光度計（Ｕ−３５００）で測定した。５２５ｎｍ及び５４５ｎｍの透過率は、それぞれ、９４．４５％、８７．３８％で、５４５ｎｍの透過率は５２５ｎｍの透過率に対して７．０７％低かった。
−コントラストの視感評価−
日立製作所製プラズマディスプレイ（Ｗ３２−ＰＤ２１００）の前にフィルターを設置し、ディスプレイの中心部に白色表示をし、その周辺には何も表示しない（ディスプレイ発光なし）状態で、目視にてコントラストを評価した。評価は３波長発光型昼白色蛍光管が天井に設置された部屋で行った。  その結果、本実施例のフィルターを設置した場合、コントラストが非常に高い視感評価を得た。
【００５３】
比較例１
一般式（Ｉ）のＮＯ．Ｉ−３  の拡張ポリフィリン系化合物  の０．００２ｇの代わりに、テトラ−ｔ−ブチル−テトラアザポルフィリン・バナジル錯体（特開２００２−１８７３６０号公報記載（Ｂ）の色素）０．００２ｇを使用した以外は、実施例１と同様にして電子ディスプレイ用フィルターを得、この電子ディスプレイ用フィルターの透過率及びコントラストの視感評価を実施例１と同様にして行った。
【００５４】
本比較例のフィルターの５２５ｎｍ及び５４５ｎｍの透過率は、それぞれ、９８．２７％、９３．３３％で、５４５ｎｍの透過率は５２５ｎｍの透過率に対して４．９４％低かった。また、本比較例のフィルターを用いた場合には、発光していない部分に外光（室内の蛍光灯）が強く写り込み、黒が白っぽくなり、コントラストが低かった。
【００５５】
【発明の効果】
本発明によれば、電子ディスプレイ前面に設置することで不要な外光を除去し、電子ディスプレイのコントラストを向上させる電子ディスプレイ用フィルターを提供することができる。